(57)【要約】【課題】これまでにはない別のアプローチによって、バッテリーの使用可能時間向上に寄与するシステムを提供する。【解決手段】本発明に係るバッテリーの使用可能時間向上部材１は、酸化還元電位が０Ｖ以下の金属、又は酸化還元電位が０Ｖ以下の金属の合金を含む金属層１１と、放射性物質を含有する天然鉱石と放射線透過性樹脂との混合物を含む放射線発生層１２と、を備える。また、放射線発生層１２が発生する放射線量は、０．０２μＳｖ／ｈ以上０．２μＳｖ／ｈ以下である。【選択図】図１
2019194178.tif 000002
【特許請求の範囲】
【請求項１】
酸化還元電位が０Ｖ以下の金属、又は酸化還元電位が０Ｖ以下の金属の合金を含む金属層と、放射性物質を含有する天然鉱石と放射線透過性樹脂との混合物を含む放射線発生層と、が積層され、
前記放射線発生層が発生する放射線量は、０．０２μＳｖ／ｈ以上０．２μＳｖ／ｈ以下である、
バッテリーの使用可能時間向上部材。
【発明の詳細な説明】
【技術分野】
【０００１】
本発明は、バッテリーの使用可能時間向上部材に関する。
【背景技術】
【０００２】
一次電池は、放電だけを行う使いきり電池で、反応は不可逆的である。放電は、正極における還元反応、負極における酸化反応を行う現象である。【０００３】
それに対し、バッテリー（二次電池）は、放電のみではなく充電も行える可逆的な反応が可能な電池である。充電は、放電とは全く逆の反応であり、二次電池に外部の電源から直流電圧を印加して、正極において酸化反応を起こさせ、負極において還元反応を起こさせることによって電池内部の活物質などの性状を初期状態に戻す現象である。【０００４】
いったん充電したバッテリー（二次電池）を用いて放電する場合、放電可能な時間（いわゆるバッテリーの使用可能時間）には限りがある。この使用可能時間をできるだけ長くする手法については、数多くのことが提案されている。例えば、電極活物質の組成を改良し、充放電容量を高めることが提案されている（例えば、特許文献１参照）。また、例えば、バッテリーの過充電がバッテリーの使用可能時間を短くする原因であることが知られているため、充電中に携帯端末のバッテリーが獲得した起電力を計測し、所定の値に達した時点で警報を発することが提案されている（例えば、特許文献２参照）。
【先行技術文献】
【特許文献】
【０００５】
【特許文献１】特開２０１５−２２０２２０号公報
【特許文献２】特開２０１７−０９３２７６号公報
【発明の概要】
【発明が解決しようとする課題】
【０００６】
このように、バッテリーの使用可能時間の向上については、数多く検討されているものの、よりいっそう改善するには、なお改良の余地がある。【０００７】
本発明は、このような問題に鑑みてなされたものであり、その目的は、これまでにはない別のアプローチによって、バッテリーの使用可能時間の向上に寄与するシステムを提供することである。
【課題を解決するための手段】
【０００８】
本発明者らは、上記課題を解決するため鋭意検討した結果、バッテリーの内部における電極材料（正極材料、負極材料）及び電解液を活性化させ、電解液に含まれる電極材料のイオン濃度を高めることで、バッテリーの使用可能時間を飛躍的に向上でき得ることを見出し、本発明を完成するに至った。具体的に、本発明は以下のものを提供する。【０００９】
本発明は、酸化還元電位が０Ｖ以下の金属、又は酸化還元電位が０Ｖ以下の金属の合金を含む金属層と、放射性物質を含有する天然鉱石と放射線透過性樹脂との混合物を含む放射線発生層と、が積層され、前記放射線発生層が発生する放射線量は、０．０２μＳｖ／ｈ以上０．２μＳｖ／ｈ以下である、バッテリーの使用可能時間向上部材である。
【発明の効果】
【００１０】
本発明の使用可能時間向上部材をバッテリー（二次電池）の表面に取り付ける。使用可能時間向上部材の金属層をバッテリー（二次電池）の表面に取り付けた場合、バッテリー（二次電池）の表面には、金属層と、放射線発生層とがこの順に積層される。【００１１】
放射線発生層は、放射性物質を含有する天然鉱石を含み、放射線を発生する。この放射線は、バッテリー（二次電池）に内在する、活性化の対象となる物質をイオン化させる。そして、このイオン化の際に生じた電荷が金属層を構成する金属に帯電し、電界及び磁界を生じさせるとともに、その電界及び磁界が、バッテリー（二次電池）に内在する、活性化の対象となる物質に作用し、その物質を活性化させると考えられる。【００１２】
バッテリー（二次電池）を放電する際は、放射線が負極及び電解液にある放電時対象物質をイオン化させ、イオン化の際に生じた電荷が金属層を構成する金属に帯電し、電界及び磁界を生じさせるとともに、その電界及び磁界が放電時対象物質に作用し、その物質を活性化させる。それに対し、バッテリー（二次電池）を充電する際は、放射線が正極及び電解液にある充電時対象物質をイオン化させ、イオン化の際に生じた電荷が金属層を構成する金属に帯電し、電界及び磁界を生じさせるとともに、その電界及び磁界が充電時対象物質に作用し、その物質を活性化させる。【００１３】
他方、使用可能時間向上部材の放射線発生層をバッテリー（二次電池）の表面に取り付けた場合、バッテリー（二次電池）の表面には、放射線発生層と、金属層とがこの順に積層される。【００１４】
この場合、放射線発生層において発生した放射線の一部は、バッテリー（二次電池）に内在する、活性化の対象となる物質に直接伝わる。また、他の一部は、金属層に向けられ、中でも、一部の放射線は、金属層に対して特定の入射角及び反射角で反射する。特定の入射角及び反射角で反射すると、放射線は、増幅され、増幅された放射線は、放射線透過性樹脂を含む放射線発生層を通過して、バッテリー（二次電池）に内在する、活性化の対象となる物質に伝わる。当該物質は、放射線発生層から直接伝わった放射線、及び金属層での反射を通じて増幅された放射線のいずれもを吸収し、当該物質の分子を励起状態にして電子の引き抜きや付加によって遊離基化して、当該物質を活性化するものと考えられる。【００１５】
本発明によると、放電の際、充電の際のいずれにおいても、バッテリーの内部における電極材料（正極材料、負極材料）及び電解液の活性化を促すことができ、電解液に含まれる電極材料のイオン濃度を高められることから、バッテリーの使用可能時間を飛躍的に向上でき得るという格別の効果を奏する。【００１６】
また、部材の取り付け順序に制限がなく、使用可能時間向上部材の金属層をバッテリー（二次電池）の表面に取り付けてもよいし、放射線発生層をバッテリー（二次電池）の表面に取り付けてもよいことから、ユーザによる部材の誤装着リスクを抑えられる。
【図面の簡単な説明】
【００１７】
【図１】本実施形態のバッテリー容量の使用可能時間向上部材１を説明するための概略模式図である。
【発明を実施するための形態】
【００１８】
以下、本発明の具体的な実施形態について、詳細に説明するが、本発明は、以下の実施形態に何ら限定されるものではなく、本発明の目的の範囲内において、適宜変更を加えて実施することができる。
【００１９】
＜バッテリーの使用可能時間向上部材＞
図１は、本実施形態におけるバッテリーの使用可能時間向上部材１を説明するための概略模式図である。使用可能時間向上部材１は、少なくとも、金属層１１と、放射線発生層１２とを備える。
【００２０】
使用可能時間向上部材１の形態は、特に限定されない。例えば、使用可能時間向上部材１をバッテリーの側面に貼り付けてもよいし、内面又は外面に使用可能時間向上部材１の層構成を有する容器の内部にバッテリーを収容してもよい。
【００２１】
中でも、使用可能時間向上部材１を後付けでき、しかも、使用可能時間向上部材１を装着する箇所の表面が曲面であっても、使用可能時間向上部材１を装着する箇所の表面に密着するように使用可能時間向上部材１を取り付けられることから、使用可能時間向上部材１は、可撓性であることが好ましい。
【００２２】
〔金属層１１〕
金属層１１は、酸化還元電位が０Ｖ以下の金属、又は酸化還元電位が０Ｖ以下の金属の合金であって、合金としての酸化還元電位が０Ｖ以下である合金を含んで構成される。金属層１１を構成する材料が特定の材料であることから、放射線発生層１２によって発生される放射線量が０．０２μＳｖ／ｈ以上０．２μＳｖ／ｈ以下と、極めて低いにも関わらず、活性化の対象となる物質のイオン化に伴って生じる電荷が帯電した際に、当該物質を十分に活性化させるに足りるだけの電界及び磁界を生じさせることができると考えられる。
【００２３】
酸化還元電位が０Ｖ以下の金属として、リチウム（−３．０４５Ｖ）、セシウム（−２．９２３Ｖ）、ルビジウム（−２．９２４Ｖ）、カリウム（−２．９２５Ｖ）、バリウム（−２．９２Ｖ）、ストロンチウム（−２．８９Ｖ）、カルシウム（−２．８４Ｖ）、ナトリウム（−２．７１４Ｖ）、マグネシウム（−２．３５６Ｖ）、トリウム（−１．９０Ｖ）、ベリリウム（−１．８５Ｖ）、アルミニウム（−１．６７６Ｖ）、チタン（−１．６３Ｖ）、ジルコニウム（−１．５３４Ｖ）、マンガン（−１．１８Ｖ）、タンタル（−０．８１Ｖ）、亜鉛（−０．７６２６Ｖ）、クロム（−０．７４Ｖ）、鉄（−０．４４Ｖ）、カドミウム（−０．４０２５Ｖ）、コバルト（−０．２７７Ｖ）、ニッケル（−０．２５７Ｖ）、スズ（−０．１３７５Ｖ）、鉛（−０．１２６３Ｖ）等が挙げられる。
【００２４】
負の電荷をより好適に生成させるため、金属層１１を構成する金属又は合金の酸化還元電位は、−０．４Ｖ以下であることが好ましく、−１．０Ｖ以下であることがより好ましく、−１．５Ｖ以下であることがさらに好ましく、−２．０Ｖ以下であることがよりさらに好ましく、−２．５Ｖ以下であることが特に好ましい。
【００２５】
本実施形態において、金属層１１は、板状又は箔状であることが好ましい。板状又は箔状であることから、粉体状に比べて表面積が小さい。その結果、粉体状に比べて金属又は合金が自然発火しづらいため、酸化還元電位が低い金属又は合金であっても、比較的容易に取り扱うことができる。
【００２６】
他方、酸化還元電位が０Ｖを超える金属では、放射線発生層１２によって発生される放射線量を０．２μＳｖ／ｈよりも高くしないと、負の電荷を好適に生成できないため、好ましくない。
【００２７】
金属層１１の厚さの下限は、金属層１１のイオン化によって負の電荷を好適に生成できる程度であれば、特に限定されない。金属層１１の厚さの下限は、０．０１ｍｍ以上であることが好ましく、０．０５ｍｍ以上であることがより好ましく、０．１ｍｍ以上であることがさらに好ましい。
【００２８】
金属層１１の厚さの上限は、特に限定されない。金属層１１の厚さの上限は、１０ｍｍ以下であることが好ましく、５ｍｍ以下であることがより好ましく、１ｍｍ以下であることが特に好ましい。
【００２９】
〔放射線発生層１２〕
放射線発生層１２は、放射性物質を含有する天然鉱石を含む。
【００３０】
天然鉱石は、放射性物質を含有する材料であれば、特に限定されず、モナザイト（モナズ石）、ラジウム鉱石、リン鉱石、コロンバイト、タンタライト、ストロベライト、パイロクロール、バストネサイト、セリウムコンセントレート、ジルコン、ゴム石、デービド鉱、ブランネル石、センウラン鉱（ピッチブレンド）、ニンギョウ石、リンカイウラン石、カルノー石、ツャムン石、メタチャムン石、チャヤームン鉱、シュレーキンゲル鉱、ジルケル鉱、ゼノタイム、トロゴム石、オーエル石、バクハン石、カツレン石、タングステン鉱、ホウトリウム石、ブロッカイト、ウラノフェン、リンドウウラン石、コフィン石、ウラントール石、ウランホウトリウム鉱、トール石、及びフランセビル石等が挙げられる。
【００３１】
金属層１１を構成する金属等をより好適にイオン化させるため、放射線発生層１２によって発生される放射線量の下限は、０．０２μＳｖ／ｈ以上であることが好ましく、０．０５μＳｖ／ｈ以上であることがより好ましく、０．１μＳｖ／ｈ以上であることが特に好ましい。
【００３２】
放射線発生層１２によって発生される放射線量の上限は、０．２μＳｖ／ｈ以下であることが好ましく、０．１５μＳｖ／ｈ以下であることがより好ましく、０．１μＳｖ／ｈ以下であることが特に好ましい。放射線量の上限を規定することで、放射線を利用することの安全性をよりいっそう高めることができる。
【００３３】
また、放射線発生源に相当する天然鉱石の使用量を抑えられることから、鉱物資源の有効利用、コストダウンにもつながる。
【００３４】
なお、本実施形態において、放射線量の値は、ＮａＩシンチレーション式サーベイメータを用いたときのバックグラウンド（放射線発生層１２に天然鉱石が含まれていないときの線量）を含む値であるものとする。
【００３５】
天然鉱石の含有量の下限は、バッテリー（二次電池）に内在する、活性化の対象となる物質を活性化させるのに十分な量の放射線を発生させることができれば、特に限定されない。天然鉱石の含有量の下限は、放射線発生層１２を構成する材料１００質量部に対して、０．０１質量部以上であることが好ましく、０．１質量部以上であることがより好ましく、１質量部以上であることが特に好ましい。
【００３６】
天然鉱石の含有量の上限は、放射線発生層１２によって発生される放射線量を０．２μＳｖ／ｈ以下にすることができれば、特に限定されない。天然鉱石の含有量の上限は、放射線発生層１２を構成する材料１００質量部に対して、９０質量部以下であることが好ましく、８５質量部以下であることがより好ましく、８０質量部以下であることが特に好ましい。
【００３７】
放射線発生層１２の厚さの下限は、バッテリー（二次電池）に内在する、活性化の対象となる物質を活性化させるのに十分な量の放射線を発生させることができれば、特に限定されない。放射線発生層１２の厚さの下限は、０．０１ｍｍ以上であることが好ましく、０．０５ｍｍ以上であることがより好ましく、０．１ｍｍ以上であることが特に好ましい。
【００３８】
放射線発生層１２の厚さの上限は、特に限定されない。放射線発生層１２の厚さの上限は、１０ｍｍ以下であることが好ましく、５ｍｍ以下であることがより好ましく、１ｍｍ以下であることが特に好ましい。
【００３９】
放射線発生層１２は、上記天然鉱石と、樹脂との混合物である樹脂組成物であることが好ましい。
【００４０】
樹脂の種類は、特に限定されるものでない。樹脂として、アクリル樹脂、ポリカーボネート樹脂、ポリエステル樹脂、ポリスチレン樹脂、ポリオレフィン樹脂、塩化ビニル樹脂、ポリイミド樹脂、シリコーン樹脂、及びこれらの樹脂から選択された組み合わせによる共重合体が挙げられる。中でも、可撓性に優れることから、樹脂は、ポリカーボネート樹脂、ポリエステル樹脂、シリコーン樹脂であることが好ましい。
【００４１】
なお、放射線発生層１２において、本実施形態に記載の発明に影響を及ぼさない範囲で、一般に広く用いられる添加剤が含まれていてもよい。添加剤として、粘度調整剤、加工助剤、安定剤、難燃剤、防災剤、老化防止剤、帯電防止剤、紫外線吸収剤、充填剤、着色剤、発泡剤等が挙げられる。
【００４２】
必須ではないが、放射線発生層１２において、酸化還元電位が−１．５Ｖ以上０Ｖ以下の金属の粉体、又は酸化還元電位が−１．５Ｖ以上０Ｖ以下の金属の合金の粉体であって、合金としての酸化還元電位が−１．５Ｖ以上０Ｖ以下である合金の粉体が含まれていることが好ましい。このような金属又は合金の粉体が放射線発生層１２に含まれていることで、放射線発生層１２で発生した放射線が金属又は合金の粉体に衝突して乱反射を引き起こし、放射線が金属層１１に向けられたときに、金属層１１に対して特定の入射角及び反射角で反射する放射線の量が増え、結果として物質のよりいっそうの活性化に繋がり得ると考えられる。
【００４３】
以下で説明するとおり、放射線発生層１２を調製する際の金属又は合金の粉体の取扱いを容易にするため、放射線発生層１２に含まれる金属又は合金の粉体の酸化還元電位は、−１．０Ｖ以上であることがより好ましく、−０．７５Ｖ以上であることがさらに好ましく、−０．５Ｖ以上であることがよりさらに好ましく、−０．４Ｖ以上であることが特に好ましい。
【００４４】
ところで、放射線発生層１２で発生した放射線の乱反射を促すためには、放射線発生層１２に含まれる金属又は合金の粉体の粒子径は、できるだけ小さい方が好ましい。他方、粒子径が小さいほど金属又は合金の表面積が大きくなり、結果として、金属又は合金の自然発火を防ぐための対策を要することになる。金属又は合金の粉末の取扱いを容易にするため、放射線発生層１２において、金属又は合金の粉体に関し、酸化還元電位が−１．５Ｖ未満の粉体は、実質的に含まれていないことが好ましい。そして、酸化還元電位が−１．０Ｖ未満の粉体は、実質的に含まれていないことがより好ましく、酸化還元電位が−０．７５Ｖ未満の粉体は、実質的に含まれていないことがさらに好ましく、酸化還元電位が−０．５Ｖ未満の粉体は、実質的に含まれていないことがよりさらに好ましく、酸化還元電位が−０．４Ｖ未満の粉体は、実質的に含まれていないことが特に好ましい。
【００４５】
なお、本実施形態において、「実質的に含まれていない」とは、樹脂組成物を調製する際に、上記金属又は上記合金の粉体が自然発火し、調製装置をはじめとした周囲環境に影響を及ぼすリスクを伴う量をいうものとする。
【００４６】
〔繰り返し構造であってもよいこと〕
使用可能時間向上部材１は、金属層１１と、放射線発生層１２とが繰り返された構造であってもよい。すなわち、使用可能時間向上部材１は、金属層１１、放射線発生層１２、金属層１１、放射線発生層１２、金属層１１、放射線発生層１２、・・・のように、金属層１１と、放射線発生層１２とが複数回繰り返された構造であってもよい。
【００４７】
〔使用例〕
以下、本実施形態の使用可能時間向上部材１の使用例について説明する。
【００４８】
［バッテリー（二次電池）への使用］
使用可能時間向上部材１は、可撓性であるため、バッテリー（二次電池）の表面が曲面であっても、バッテリー（二次電池）の金属層１１をバッテリー（二次電池）の表面に密着するように取り付けることができる。これにより、バッテリー（二次電池）の表面には、金属層１１と、放射線発生層１２とがこの順に積層される。
【００４９】
バッテリー（二次電池）は、正極材料と負極材料との間で酸化還元電位に差があるものであれば、特に限定されない。
【００５０】
使用可能時間向上部材１を取り付けた後、使用可能時間向上部材１を固定するため、周囲をホースバンドで留めてもよい。
【００５１】
放射線発生層１２は、放射性物質を含有する天然鉱石を含み、０．０２μＳｖ／ｈ以上０．２Ｓｖ／ｈ以下の放射線を発生する。この放射線は、バッテリー（二次電池）に内在する、活性化の対象となる物質をイオン化させる。そして、このイオン化の際に生じた電荷が金属層を構成する金属に帯電し、電界及び磁界を生じさせるとともに、その電界及び磁界が、バッテリー（二次電池）に内在する、活性化の対象となる物質に作用し、その物質の活性化を大幅に促進させると考えられる。
【００５２】
バッテリー（二次電池）を放電する際は、放射線が負極及び電解液にある放電時対象物質をイオン化させ、イオン化の際に生じた電荷が金属層を構成する金属に帯電し、電界及び磁界を生じさせるとともに、その電界及び磁界が放電時対象物質に作用し、その物質を活性化させる。それに対し、バッテリー（二次電池）を充電する際は、放射線が正極及び電解液にある充電時対象物質をイオン化させ、イオン化の際に生じた電荷が金属層を構成する金属に帯電し、電界及び磁界を生じさせるとともに、その電界及び磁界が充電時対象物質に作用し、その物質を活性化させる。
【００５３】
他方、使用可能時間向上部材１の放射線発生層１２をバッテリー（二次電池）の表面に取り付けてもよい。この場合、バッテリー（二次電池）の表面には、放射線発生層１２と、金属層１１とがこの順に積層される。
【００５４】
この場合、放射線発生層１２において発生した放射線の一部は、バッテリー（二次電池）に内在する、活性化の対象となる物質に直接伝わる。また、他の一部は、金属層１１に向けられ、中でも、一部の放射線は、金属層１１に対して特定の入射角及び反射角で反射する。特定の入射角及び反射角で反射すると、放射線は、増幅され、増幅された放射線は、放射線透過性樹脂を含む放射線発生層１２を通過して、バッテリー（二次電池）に内在する、活性化の対象となる物質に伝わる。当該物質は、放射線発生層１２から直接伝わった放射線、及び金属層１１での反射を通じて増幅された放射線のいずれもを吸収し、当該物質の分子を励起状態にして電子の引き抜きや付加によって遊離基化して、当該物質を活性化するものと考えられる。
【００５５】
本実施形態に記載の使用可能時間向上部材１によると、放電の際、充電の際のいずれにおいても、バッテリーの内部における電極材料（正極材料、負極材料）及び電解液の活性化を促すことができ、電解液に含まれる電極材料のイオン濃度を高められることから、バッテリーの使用可能時間を飛躍的に向上でき得るという格別の効果を奏する。
【００５６】
また、部材の取り付け順序に制限がなく、使用可能時間向上部材１の金属層１１をバッテリー（二次電池）の表面に取り付けてもよいし、放射線発生層１２をバッテリー（二次電池）の表面に取り付けてもよいことから、ユーザによる部材の誤装着リスクを抑えられる。
【００５７】
なお、本実施形態には、少なくとも以下の発明が開示されている。
（１）酸化還元電位が０Ｖ以下の金属、又は酸化還元電位が０Ｖ以下の金属の合金を含む金属層と、放射性物質を含有する天然鉱石と放射線透過性樹脂との混合物を含む放射線発生層とが積層された積層構造であり、
前記放射線発生層が発生する放射線量は、０．０２μＳｖ／ｈ以上０．２μＳｖ／ｈ以下である、バッテリーの使用可能時間向上部材。
【００５８】
（２）前記金属層は、酸化還元電位が０Ｖ以下の金属、又は酸化還元電位が０Ｖ以下の金属の合金であって、前記合金としての酸化還元電位が０Ｖ以下である合金を含む板状又は箔状であり、
前記放射線発生層に含まれる前記混合物は、酸化還元電位が−１．５Ｖ以上０Ｖ以下の金属の粉体、又は酸化還元電位が−１．５Ｖ以上０Ｖ以下の金属の合金の粉体であって、合金としての酸化還元電位が−１．５Ｖ以上０Ｖ以下である合金の粉体をさらに含み、
前記混合物には、酸化還元電位が−１．５Ｖ未満の金属の粉体、又は酸化還元電位が−１．５Ｖ未満の金属の合金の粉体であって、合金としての酸化還元電位が−１．５Ｖ未満である合金の粉体が実質的に含まれていない、（１）に記載の使用可能時間向上部材。
【００５９】
（３）可撓性である、（１）又は（２）に記載の使用可能時間向上部材。
【実施例】
【００６０】
以下、実施例により本発明を具体的に説明するが、本発明はこれらに限定されるもので
はない。【００６１】
＜実施例＞
〔準備〕
まず、自動二輪車用バッテリー（製品名：ＹＴ７Ｂ−ＢＳ４，台湾ユアサ社製，継続的に４年使用した後、車両から降載したもの，降載直後の電圧は８．９Ｖ）の４側面に、図１に示した層構成を有する使用可能時間向上部材１を取り付けた。使用可能時間向上部材１の大きさは、バッテリーのそれぞれの側面の大きさと略同じであった。【００６２】
部材１の取り付け後、バッテリーを充電し、４日間静置後、再度充電した。さらに２日静置後、再び充電した。【００６３】
充電開始から１日後、２日後、３日後、４日後（再充電）、６日後、７日後（再充電）に、バッテリーテスター（製品名：ＭＤＸ−６５１Ｐ  ＡＰ  ＡＢＳ，ミドトロニクス社製）を用い、バッテリーの電圧及びコールドクランキングアンペアー（ＣＣＡ）を測定した。結果を表１に示す。【００６４】
〔走行試験〕
３回の充電を経ることで、バッテリーの状態が走行試験に耐えられる程度になったため、バッテリーを自動二輪車（車種名：シグナスＸ，ヤマハ発動機社製）に搭載した。そして、搭載後、セルスタートする前の負荷無しの状態でバッテリーテスターを用いてバッテリーの電圧及びＣＣＡを測定するとともに、セルスタート後の負荷ありの状態でもバッテリーの電圧及びＣＣＡを測定した。【００６５】
そして、約１時間走行した直後に、バッテリーテスターを用いてバッテリーの電圧及びＣＣＡを測定した。測定結果を表２に示す。【００６６】
その後、特にバッテリーを充電することなく、同様の走行試験を、搭載後２日目、６日目、１５日目の３回行った。結果を表２に示す。【００６７】
＜比較例＞
自動二輪車用バッテリーの４側面に使用可能時間向上部材１を取り付けなかったこと以外は、実施例と同様の手法にて準備を行った。【００６８】
＜試験結果＞
〔準備期間中〕
【表１】
2019194178.tif 000003
【００６９】
バッテリーに使用可能時間向上部材１を取り付けると、取り付け当初からのバッテリーの回復までは認められなかったが、バッテリーの状態は急速に改善した。本実施例で使用したバッテリーは、長期にわたって使用した後の劣化したバッテリーであったが、そうとは思えないほど、電圧、ＣＣＡともに数値の上下が少なくなり、時間の経過につれて緩やかに数値が下がっていった。【００７０】
バッテリーに使用可能時間向上部材１を取り付けたまま、再充電を２回行ったが、１回目の再充電で若干の回復が認められた。そして、２回目の再充電に至っては、初回の充電数値から大幅に回復し、劣化したバッテリーが、通常の走行に使用できるほどの数値まで回復した。【００７１】
それに対し、バッテリーに使用可能時間向上部材１を取り付けない場合（比較例）、充電後の電圧は、１２Ｖ未満であった。バッテリーテスターは、電圧が１２Ｖ以上である場合にＣＣＡを測定可能であるため、比較例の態様では、ＣＣＡを測定することができなかった。この結果から、バッテリーに使用可能時間向上部材１を取り付けない場合、再充電を繰り返しても、劣化したバッテリーが、通常の走行に使用できるほどの数値まで回復することはないことが裏づけられる。【００７２】
〔走行試験〕
【表２】
2019194178.tif 000004
【００７３】
走行開始から連日で計測中は、若干数値の落ち込みが見られたが、期間を空け、バッテリーを車載した状態で４日間放置した後に再度バッテリーテスターを用いて計測すると、驚くべきことに電圧の回復が認められた。【００７４】
日が経つにつれて、ＣＣＡ数値はわずかに減少し、バッテリー搭載日の当初に比べてセルスタートの勢いは劣るものの、通常の使用に支障を及ぼすほどではなかった。そして、電圧の低下量、ＣＣＡ数値の低下量もわずかであった。【００７５】
また、エンジンスタート前後に、負荷の有無で計測すると、完全に通常状態の電圧まで戻っていた。【００７６】
以上より、バッテリーに使用可能時間向上部材１を取り付けると、バッテリーは高い安定状態になり、劣化速度が非常に遅く、バッテリーの使用可能期間が向上する（バッテリーが長持ちする）といえる。【００７７】
いったんバッテリーの劣化がはじまると、急激に劣化が始まり、完全使用不能状態に陥るまで劣化の進行を止めることはできない。しかしながら、バッテリーに使用可能時間向上部材１を取り付けると、バッテリーの劣化を抑え、バッテリーの機能を再び発揮させることができる。
【符号の説明】
【００７８】
１    バッテリーの使用可能時間向上部材
１１  金属層
１２  放射線発生層
【図１】
2019194178.tif 000005
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
酸化還元電位が−２．０Ｖ以下の金属、又は酸化還元電位が−２．０Ｖ以下の金属の合金を含む金属層と、放射性物質を含有する天然鉱石と放射線透過性樹脂との混合物を含む放射線発生層と、が積層され、
前記放射線発生層が発生する放射線量は、０．０２μＳｖ／ｈ以上０．２μＳｖ／ｈ以下である、
バッテリーの使用可能時間向上部材。
【請求項２】
酸化還元電位が０Ｖ以下の金属、又は酸化還元電位が０Ｖ以下の金属の合金を含む金属層と、放射性物質を含有する天然鉱石と放射線透過性樹脂との混合物を含む放射線発生層と、が積層され、
前記放射線発生層が発生する放射線量は、０．０２μＳｖ／ｈ以上０．２μＳｖ／ｈ以下であり、
バッテリーの側面に取り付け可能である、バッテリーの使用可能時間向上部材。
【請求項３】
内部にバッテリーを収容可能なバッテリー収容容器であって、
内面又は外面に、酸化還元電位が０Ｖ以下の金属、又は酸化還元電位が０Ｖ以下の金属の合金を含む金属層と、放射性物質を含有する天然鉱石と放射線透過性樹脂との混合物を含む放射線発生層と、が積層され、
前記放射線発生層が発生する放射線量は、０．０２μＳｖ／ｈ以上０．２μＳｖ／ｈ以下である、バッテリー収容容器。
【国際調査報告】
2019194178.tif 000006
2019194178.tif 000007
2019194178.tif 000008